МНОГОСЛОЙНАЯ ПЛИТА

Область техники
Полезная модель относится к области строительства и может быть использовано в покрытиях производственных, жилых и гражданских зданий, в том числе при ремонте этих покрытий.
Предшествующий уровень техники
Известна многослойная плита, предназначенная для покрытия зданий, раскрытая в авторском свидетельстве №163339 от 1964 года, включающая теплоизоляционный слой. Однако, эта панель включает также несущий слой из железобетона. Такая конструкция плиты накладывает ограничения на конструкцию стен зданий, а ее использование при ремонте зданий предполагают полный демонтаж старого покрытия.
Известна также многослойная плита, раскрытая в авторском свидетельстве №263845 от 1970 года, включающая теплоизоляционный слой с защитным цементным слоем. Эта известная многослойная плита является прототипом заявленной полезной модели. Вместе с тем, эта известная плита также, при ее использовании для ремонта покрытия зданий, предполагает полный демонтаж существующего покрытия.
Заявленная многослойная плита предназначена для нанесения на нее гидроизоляционного покрытия, при этом предполагается наличие несущего основания покрытия, что позволяет ее использовать, как в покрытиях строящихся зданий, так и для ремонта существующих покрытий.
Раскрытие полезной модели
Технический результат, достигаемый при использовании заявленной многослойной плиты, заключается в том, что ее укладка позволяет сократить сроки выполнения покрытия зданий, поскольку исключаются операции по нанесению стяжки и последующего (после отвердения стяжки) покрытия стяжки праймером.
Кроме того, укладка заявленной многослойной плиты и последующая завершающая операция по нанесению покрытия здания - нанесение гидроизоляционного покрытия не зависят от температуры окружающего воздуха, поскольку операция по нанесению «мокрой» стяжки исключается. Т.е. проводить работы в любое время года, что также позволяет сократить сроки выполнения покрытия зданий.
Указанный технический результат достигается в многослойной плите, включающей теплоизоляционный слой, выполненный из экструдированного пенополистирола с L-образными уступами по краям, защитный слой из цементно-песчаной смеси и слой битумного водоэмульсионного праймера, нанесенного на защитный слой для последующего покрытия рулонной наплавляемой кровлей.
Толщина теплоизоляционного слоя из экструдированного пенополистирола может быть от 50 мм до 150 мм, толщина защитного слоя из цементно-песчаной смеси может быть от 6 мм до 50 мм, толщина слоя битумного водоэмульсионного праймера может быть от 0,1 до 0,3 мм.
Защитный слой может быть выполнен из цементно-песчаной смеси с добавлением пластификатора.
Краткое описание чертежей
На фиг. показана заявленная многослойная плита.
Осуществление полезной модели
Заявленная многослойная плита используется в плоской кровле в качестве утепляющего и бронирующего слоя, заменяющего заливную стяжку под основной гидроизоляционный слой битумной рулонной наплавляемой кровли. Поскольку использование заявленной многослойной плиты позволяет отказаться от заливной стяжки и она готова для покрытия битумной рулонной наплавляемой кровлей, срок выполнения работ сокращается. При этом на срок работ не влияет температура окружающего воздуха, в частности, возможно проведения гидроизоляционных кровельных работ в холодное время года. Панель производится и поставляется на объект в готовом виде.
Многослойная плита, показанная на фиг. включает теплоизоляционный слой 1, выполненный из экструдированного пенополистирола с L-образными уступами по краям, защитный слой 2 из цементно-песчаной смеси с добавлением пластификатора и слой 3 битумного водоэмульсионного праймера, нанесенного на защитный слой для последующего покрытия рулонной наплавляемой кровлей.
Толщина теплоизоляционного слоя из экструдированного пенополистирола от 50 мм до 150 мм, толщина защитного слоя из цементно-песчаной смеси от 6 мм до 50 мм, толщина слоя битумного водоэмульсионного праймера от 0,1 мм до 0,3 мм.
Изготовление многослойной плиты происходит в специально оборудованном цеху. Для соединения утеплителя из экструдированного пенополистирола и цементнопесчанной смеси поверхность утеплителя предварительно задирают иглами, образуя углубления с разрывными микротрещинами. Далее подготовленная поверхность обрабатывается той же смесью песка и цемента с добавками. Затем в форму заливается подготовленная смесь раствора, сверху накладывается подготовленный пенополистирол и происходит сцепление свежего слоя цементно-песчаной смеси с подготовленным пенополистиролом. После этого производят сушку в течение 24 часов при температуре +35°С.
Затем изготовленную плиту отправляют на склад «дозревать» в течение 21 дня. На складе, наносят битумный водно-эмульсионный праймер. Нанесение происходит как валиками, так и безвоздушным распылением. Допускается затекание праймера на торцы утеплителя. Праймер после нанесения на панель и 2-х часов высыхания соединяется с еще не набравшей прочность цементно-песчаной смесью. Затем, со стороны нанесенного праймера, панель покрывают стрейч пленкой. Не допустима пыль и запыленности поверхности. Вместе с тем, допускаются незначительные царапины по плоскости внешнего слоя покрытия.
Для транспортировки плиты укладываются на поддон плашмя утеплителем вниз, друг на друга.
В кровле здания многослойные плиты укладывают непосредственно на бетонное перекрытие или слой утеплителя. При укладке возможно образование щелей на стыках многослойных плит. В зависимости от условий применения покрывного гидроизоляционного материала щели заполняют строительным песком фракции от 0,1 мм до 3 мм; или цементно-песчаной смесью с битумным праймером; или вермикулитовым песком, или вермикулитовым песком с праймером; или сухой шамотной глиной с песком.